(57)【要約】  銅又は銅合金からなる基材と、前記基材の上に積層された皮膜とを有する防食端子材であって、前記皮膜は、亜鉛合金からなる亜鉛層と錫又は錫合金からなる錫層とがこの順に積層されてなり端子に成形されたときに電線の心線が接触される心線接触予定部に設けられた第１皮膜と、前記錫層を有し前記亜鉛層を有せず前記端子に成形されたときに接点部となる接点予定部に設けられた第２皮膜とを有し、前記亜鉛層は厚みが０．１μｍ以上５．０μｍ以下で、亜鉛濃度が３０質量％以上９５質量％以下であり、残部としてニッケル、鉄、マンガン、モリブデン、コバルト、カドミウム、鉛、錫のいずれかを１種以上含む。
2019087926.tif 000002
【特許請求の範囲】
【請求項１】
銅又は銅合金からなる基材と、前記基材の上に積層された皮膜とを有する防食端子材であって、
前記皮膜は、亜鉛合金からなる亜鉛層と錫又は錫合金からなる錫層とがこの順に積層されてなり端子に成形されたときに電線の心線が接触される心線接触予定部に設けられた第１皮膜と、前記錫層を有し前記亜鉛層を有せず前記端子に成形されたときに接点部となる接点予定部に設けられた第２皮膜とを有し、
前記亜鉛層は、厚みが０．１μｍ以上５．０μｍ以下で、亜鉛濃度が３０質量％以上９５質量％以下であり、残部としてニッケル、鉄、マンガン、モリブデン、コバルト、カドミウム、鉛、錫のいずれかを１種以上含む
ことを特徴とする防食端子材。
【請求項２】
前記亜鉛層は、前記端子として成形された後の表面に対する面積率が３０％以上８０％以下であることを特徴とする請求項１記載の防食端子材。
【請求項３】
前記第１皮膜の前記錫層中の錫又は錫合金の平均結晶粒径が０．５μｍ以上８．０μｍ以下であることを特徴とする請求項１又は２に記載の防食端子材。
【請求項４】
前記第１皮膜における前記錫層は、前記心線接触予定部において厚みが０．８μｍ以上６．０μｍ以下で亜鉛濃度が０．４質量％以上１５質量％以下である錫合金からなることを特徴とする請求項１から３のいずれか一項記載の防食端子材。
【請求項５】
前記基材と前記皮膜との間に、ニッケル又はニッケル合金からなる下地層を備えることを特徴とする請求項１から４のいずれか一項記載の防食端子材。
【請求項６】
帯板状のキャリア部と、
前記キャリア部の長さ方向に間隔をおいて複数連結され、前記心線接触予定部及び前記接点予定部を有する端子用部材と
を備えることを特徴とする請求項１から５のいずれか一項記載の防食端子材。
【請求項７】
請求項１から６のいずれか一項記載の防食端子材からなることを特徴とする防食端子。
【請求項８】
請求項７記載の防食端子がアルミニウム又はアルミニウム合金のアルミニウム線材からなる電線の端末に圧着されていることを特徴とする電線端末部構造。
【請求項９】
請求項１から６のいずれか一項記載の防食端子材であって、前記亜鉛層の前記厚みが０．３μｍ以上２．０μｍ以下であることを特徴とする防食端子材。
【請求項１０】
請求項１に記載の防食端子材であって、前記亜鉛層の前記亜鉛濃度が６５質量％以上であることを特徴とする防食端子材。
【請求項１１】
請求項１に記載の防食端子材であって、前記亜鉛層に含まれるニッケル、鉄、マンガン、モリブデン、コバルト、カドミウム、鉛、錫のいずれかの１種以上が合計で５質量％以上であることを特徴とする防食端子材。
【請求項１２】
請求項３に記載の防食端子材であって、前記錫層中の錫又は錫合金の平均結晶粒径が１．２μｍ以上３．０μｍ以下であることを特徴とする防食端子材。
【請求項１３】
請求項４に記載の防食端子材であって、前記錫層の前記亜鉛濃度が０．６質量％以上６．０質量％以下であることを特徴とする防食端子材。
【請求項１４】
請求項４に記載の防食端子材であって、前記錫層の前記亜鉛濃度が０．６質量％以上６．０質量％以下であることを特徴とする防食端子材。
【請求項１５】
請求項５に記載の防食端子材であって、前記下地層の厚さが０．１μｍ以上５．０μｍ以下であることを特徴とする防食端子材。
【請求項１６】
請求項１５に記載の防食端子材であって、前記下地層の厚さが０．３μｍ以上２．０μｍ以下であることを特徴とする防食端子材。
【請求項１７】
請求項５に記載の防食端子材であって、前記下地層におけるニッケル含有率が８０質量％以上であることを特徴とする防食端子材。
【請求項１８】
請求項１４に記載の防食端子材であって、前記下地層における前記ニッケル含有率が９０質量％以上であることを特徴とする防食端子材。
【請求項１９】
請求項７に記載の防食端子であって、
電線の心線がかしめられる心線圧着部と、前記電線の被覆部がかしめられる被覆圧着部と、別の端子が接続される接続部とを備えることを特徴とする防食端子。
【発明の詳細な説明】
【技術分野】
【０００１】
本発明は、アルミニウム線材からなる電線の端末に圧着される端子として用いられ、腐食防止効果の高い防食端子材及びその防食端子材からなる防食端子、並びにその防食端子を用いた電線端末部構造に関する。【０００２】
本願は、２０１７年１０月３０日に出願された特願２０１７−２０８８４４号に基づき優先権を主張し、その内容をここに援用する。
【背景技術】
【０００３】
従来、銅又は銅合金で構成されている電線の端末部に、銅又は銅合金で構成された端子を圧着し、この端子を機器に設けられた端子に接続することにより、その電線を機器に接続することが行われている。電線の心線は、電線の軽量化等のために、銅又は銅合金に代えてアルミニウム又はアルミニウム合金で構成される場合がある。【０００４】
例えば、特許文献１には、アルミニウム製又はアルミニウム合金製の素線を複数本撚り合わせた撚り線からなる芯線が絶縁被覆で覆われている電線と、この電線の端末において絶縁被膜の剥離により露出した露出芯線が電気的に接続されている接続部とを有する端子と、を備える端子付き電線が開示されている。【０００５】
電線（導線）をアルミニウム又はアルミニウム合金で構成し、端子を銅又は銅合金で構成すると、水が端子と電線との圧着部に入ったときに、異金属の電位差による異種金属接触腐食が発生することがある。そして、その電線の腐食に伴い、圧着部での電気抵抗値の上昇や圧着力の低下が生ずるおそれがある。【０００６】
例えば特許文献１〜３に、このような異種金属間の腐食の防止方法が記載されている。【０００７】
特許文献１には、鉄又は鉄合金からなる基材層と最も外側に形成されたスズ層との間に、基材層に対して犠牲防食作用を有する金属からなる防食層が形成された端子が開示されている。また、特許文献１には、防食層が、亜鉛または亜鉛合金からなる層であることが記載されている。【０００８】
特許文献２には、金属材料よりなる基材と、基材上に形成された合金層と、合金層の表面に形成された導電性皮膜層とを有するコネクタ用電気接点材料が開示されている。特許文献２のコネクタ用電気接点材料は、合金層がＳｎを必須に含有するとともに、さらにＣｕ、Ｚｎ、Ｃｏ、Ｎｉ及びＰｄから選択される１種または２種以上の添加元素を含んでおり、導電性皮膜層がＳｎ３Ｏ２（ＯＨ）２（水酸化酸化物）を含んでいる。特許文献２には、Ｓｎ３Ｏ２（ＯＨ）２を含む導電性皮膜層により、高温環境下での耐久性が向上し、長期間にわたって低い接触抵抗を維持することができると記載されている。【０００９】
特許文献３には、銅又は銅合金の表面に、下地Ｎｉめっき層、中間Ｓｎ−Ｃｕめっき層及び表面Ｓｎめっき層を順に有するＳｎめっき材が開示されている。このＳｎめっき材において、下地Ｎｉめっき層はＮｉ又はＮｉ合金で構成され、中間Ｓｎ−Ｃｕめっき層は少なくとも表面Ｓｎめっき層に接する側にＳｎ−Ｃｕ−Ｚｎ合金層が形成されたＳｎ−Ｃｕ系合金で構成され、表面Ｓｎめっき層はＺｎを５〜１０００質量ｐｐｍ含有するＳｎ合金で構成され、さらに最表面にＺｎ濃度が０．１質量％を超えて１０質量％までのＺｎ高濃度層を有している。
【先行技術文献】
【特許文献】
【００１０】
【特許文献１】特開２０１３‐２１８８６６号公報
【特許文献２】特開２０１５‐１３３３０６号公報
【特許文献３】特開２００８‐２８５７２９号公報
【発明の概要】
【発明が解決しようとする課題】
【００１１】
しかしながら、特許文献１に記載のように、下地に亜鉛または亜鉛合金からなる防食層を設けた場合には、防食層上にＳｎめっきを実施してスズ層を形成する際に、Ｓｎ置換が生じて防食層とスズ層との密着性が悪くなるという問題があった。特許文献２に記載のように、Ｓｎ３Ｏ２（ＯＨ）２を含む導電性皮膜層を設けた場合でも、腐食環境や加熱環境に曝された際に、水酸化酸化物の欠損が生じるため、持続性が低いという問題があった。特許文献３に記載のように、Ｓｎ‐Ｃｕ系合金層上にＳｎ‐Ｚｎ合金を積層し、最表層にＺｎ高濃度層を持つものは、Ｓｎ‐Ｚｎ合金めっきの生産性が悪く、Ｓｎ‐Ｃｕ合金層の銅（Ｃｕ）が表層に露出した場合にアルミニウム線材に対する防食効果がなくなるという問題があった。【００１２】
本発明は、前述の課題に鑑みてなされたものであって、アルミニウム線材からなる電線の端末に圧着される端子として、銅又は銅合金基材を用いた腐食防止効果の高い防食端子材、その防食端子材からなる防食端子、並びにその防食端子を用いた電線端末部構造を提供することを目的とする。
【課題を解決するための手段】
【００１３】
本発明の防食端子材は、銅又は銅合金からなる基材と、前記基材の上に積層された皮膜とを有する防食端子材であって、前記皮膜は、亜鉛合金からなる亜鉛層と錫又は錫合金からなる錫層とがこの順に積層されてなり端子に成形されたときに電線の心線が接触される心線接触予定部に設けられた第１皮膜と、前記錫層を有し前記亜鉛層を有せず前記端子に成形されたときに接点部となる接点予定部に設けられた第２皮膜とを有し、前記亜鉛層は、厚みが０．１μｍ以上５．０μｍ以下で、亜鉛濃度が３０質量％以上９５質量％以下であり、残部としてニッケル、鉄、マンガン、モリブデン、コバルト、カドミウム、鉛、錫のいずれかを１種以上含む。【００１４】
この防食端子材は、心線接触予定部の第１皮膜が、亜鉛層と錫層とが積層して形成されており、亜鉛層の亜鉛が錫層中に拡散している。このため、心線接触予定部における錫層の腐食電位がアルミニウムに近くなっており、アルミニウム線材と接触した場合の異種金属接触腐食の発生を抑えることができる。しかも、第１皮膜は錫層の下地に亜鉛層を有しており、万一、摩耗等により錫層の全部又は一部が消失した場合でも、その下の亜鉛層により異種金属接触腐食の発生を抑えることができ、電気抵抗値の上昇やアルミニウム線材への圧着力の低下を抑制できる。【００１５】
亜鉛層がニッケル、鉄、マンガン、モリブデン、コバルト、カドミウム、鉛、錫のいずれか１種以上を含む亜鉛合金であることにより、過剰な亜鉛拡散を防ぎながら亜鉛層自体の耐食性を向上させることができる。このため、腐食環境に晒され錫層が消失した際も、長く亜鉛層を保ち続け腐食電流の増大を防ぐことができる。ニッケル亜鉛合金又は錫亜鉛合金は、亜鉛層の耐食性を向上させる効果が高く、特に好ましい。【００１６】
亜鉛層の亜鉛濃度が３０質量％未満では、亜鉛層の耐食性が悪化し、塩水等の腐食環境に晒された際に亜鉛層が速やかに腐食消失して基材が露出し、アルミニウム線材との間で腐食を生じ易い。一方、亜鉛層の亜鉛濃度が９５質量％を超えると、錫層への亜鉛の拡散が過剰になり、アルミニウム線材と端子との接触抵抗が上昇する。【００１７】
亜鉛層は、その厚みが０．１μｍ未満では、第１皮膜（錫層）の表面の腐食電位を卑化する効果がなく、厚みが５．０μｍを超えるとプレス加工性が悪化するため、端子へのプレス加工時に割れが発生するおそれがある。亜鉛層の厚みは、０．３μｍ以上２．０μｍ以下がより好ましい。【００１８】
一方で、接点予定部の第２皮膜においては、錫層の下に亜鉛層を有しない。亜鉛が錫層の表面に存在すると、高温高湿環境下において接点としての接続信頼性が損なわれることがある。このため、接点予定部の第２皮膜は、亜鉛層を有しない構造とすることで、高温高湿環境に曝された際も接触抵抗の上昇を抑えることができる。【００１９】
本発明の防食端子材において、前記亜鉛層は前記端子として成形された後の表面に対する面積率が３０％以上８０％以下であるとよい。【００２０】
亜鉛層は、接点予定部には存在せず、心線接触予定部には存在している必要がある。これら接点予定部及び心線接触予定部以外の部分では、亜鉛層は必ずしも存在している必要はないが、亜鉛層が存在している部位の比率が高い方が望ましく、基材表面全体の３０％以上８０％以下の面積率で存在すると良い。【００２１】
本発明の防食端子材において、前記第１皮膜の前記錫層中の錫又は錫合金の平均結晶粒径が０．５μｍ以上８．０μｍ以下であるとよい。【００２２】
第１皮膜の錫層中の亜鉛は、基材の上に亜鉛合金めっきを施して亜鉛層を形成した後に錫めっきを施して拡散処理する等の方法によって錫層を形成することにより、亜鉛層から錫層中に分散される。この際、亜鉛は錫の結晶粒界を経由して錫層中に拡散するため、錫層中の錫又は錫合金の平均結晶粒径が微細であると、亜鉛の拡散量が増し、防食効果が高められるとともに、腐食環境に晒されて錫中の亜鉛濃度が低下した際も亜鉛が継続的に供給されて高い持続力を有する。【００２３】
しかし、錫層中の錫又は錫合金の平均結晶粒径が０．５μｍ未満では、粒界密度が高すぎて亜鉛の拡散が過剰となり、錫層の耐食性が低下する。このため、腐食環境に曝された際に錫層が腐食され、アルミニウム線材との接触抵抗が悪化（上昇）するおそれがある。一方、錫層中の錫又は錫合金の平均結晶粒径が８．０μｍを超えると、亜鉛の拡散が不足して、アルミニウム線材を防食する効果が乏しくなる。第１皮膜の錫層中の錫又は錫合金の平均結晶粒径は、１．２μｍ以上３．０μｍ以下がより好ましい。【００２４】
本発明の防食端子材において、前記第１皮膜における前記錫層は、前記心線接触予定部において厚みが０．８μｍ以上６．０μｍ以下で亜鉛濃度が０．４質量％以上１５質量％以下である錫合金からなるとよい。【００２５】
第１皮膜の錫層の厚みが０．８μｍ未満では、錫層の厚みが薄すぎて、はんだ濡れ性が低下し、接触抵抗の増大を招くおそれがある。一方、第１皮膜の錫層の厚みが６．０μｍを超えると、錫層の厚みが厚すぎて、表面の動摩擦係数の増大を招き、コネクタ等での使用時の着脱抵抗が大きくなる傾向にある。【００２６】
前述したように、第１皮膜の錫層が亜鉛を含有していると、腐食電位を卑化してアルミニウム線材を防食する効果があるが、その亜鉛濃度が０．４質量％未満では腐食電位を卑化してアルミニウム線材を防食する効果に乏しく、１５質量％を超えると錫層の耐食性が著しく低下し、腐食環境に曝されると錫層が腐食され、第１皮膜とアルミニウム線材との間の接触抵抗が悪化するおそれがある。第１皮膜の錫層の厚みが０．８μｍ以上６．０μｍ以下の場合において、第１皮膜の錫層の亜鉛濃度は０．６質量％以上６．０質量％以下がより好ましい。【００２７】
本発明の防食端子材において、前記基材と前記皮膜との間に、ニッケル又はニッケル合金からなる下地層を備えるとよい。【００２８】
基材と皮膜との間の下地層は、熱負荷がかかった際に基材から皮膜表面へ銅が拡散し、接触抵抗が上がることを抑制する効果がある。【００２９】
本発明の防食端子材は、帯板状のキャリア部と、前記キャリア部の長さ方向に間隔をおいて複数連結され前記心線接触予定部及び前記接点予定部を有する端子用部材を備える形状であるとよい。【００３０】
本発明の防食端子は、上記の防食端子材からなる端子である。本発明の電線端末部構造は、その防食端子がアルミニウム又はアルミニウム合金のアルミニウム線材からなる電線の端末に圧着されている。
【発明の効果】
【００３１】
本発明によれば、心線接触予定部において第１皮膜の錫層に亜鉛を含有させたことにより、アルミニウム製電線に対する防食効果が高められる。また、第１皮膜の錫層の下の亜鉛層から亜鉛が錫層の表面部分に拡散してくるので、亜鉛層を高濃度に維持することができ、長期的に耐食性に優れている。さらに、万一、摩耗等により錫層の全部又は一部が消失した場合でも、その下の亜鉛層により異種金属接触腐食の発生を抑えることができ、電気抵抗値の上昇やアルミニウム線材への圧着力の低下を抑制することができる。一方、接点予定部は、亜鉛層を有しないため、高温高湿環境に曝された際も亜鉛の腐食生成物の堆積による接点の接触抵抗の上昇を抑えることができる。
【図面の簡単な説明】
【００３２】
【図１】本発明の実施形態に係る防食端子材を模式的に示す要部断面図である。
【図２】実施形態の防食端子材の平面図である。
【図３】実施形態の防食端子材が適用される防食端子の例を示す斜視図である。
【図４】図３の防食端子が電線の端末部に圧着されてなる電線端末部構造を示す正面図である。
【図５】本発明の他の実施形態を模式的に示す要部断面図である。
【発明を実施するための形態】
【００３３】
本発明の実施形態に係る防食端子材、防食端子及び電線端末部構造を説明する。
【００３４】
本実施形態の防食端子材１は、図２に全体を示したように、複数の端子を成形するための帯板状に形成されたストリップ材であり、平行に延びる一対の帯状のキャリア部２１の間に、端子として成形される複数の端子用部材２２がキャリア部２１の長さ方向に間隔をおいて配置され、各端子用部材２２が細幅の連結部２３を介して両キャリア部２１に連結されている。各端子用部材２２は例えば図３に示すような形状に成形され、連結部２３から切断されることにより、防食端子１０として完成する（図４参照）。
【００３５】
この防食端子１０（図３の例ではメス端子）は、先端から、オス端子１５（図４参照）が嵌合される接続部１１、電線１２の露出した心線（アルミニウム線材）１２ａがかしめられる心線圧着部１３、電線１２の被覆部１２ｂがかしめられる被覆圧着部１４がこの順で並び、一体に形成されている。接続部１１は角筒状に形成され、その先端に連続するばね片１１ａが折り込まれるように内部に挿入されている（図４参照）。
【００３６】
図４は電線１２に防食端子１０をかしめた端末部構造を示している。この電線端末部構造において、心線圧着部１３の付近が電線１２の心線１２ａに直接接触する。
【００３７】
図２に示すストリップ材において、防食端子１０に成形されたときに接続部１１を形成してオス端子１５に接触し接点となる部分を接点予定部２５、心線圧着部１３付近において心線１２ａが接触する部分の表面を心線接触予定部２６とする。
【００３８】
この場合、接点予定部２５は、実施形態のメス端子１０に形成されると、角筒状に形成される接続部１１の内面、およびその接続部１１内に折り込まれているばね片１１ａとの対向面となる。図２に示すように、接続部１１を展開した状態においては、接続部１１の両側部の表面、ばね片１１ａの裏面が接点予定部２５である。
【００３９】
防食端子材１は、図１に断面（図２のＡ−Ａ線に沿う断面に相当する）を模式的に示したように、銅又は銅合金からなる基材２上に皮膜８が形成されており、基材２と皮膜８との間にはニッケル又はニッケル合金からなる下地層３が形成されている。
【００４０】
皮膜８は、心線接触予定部２６の表面に形成された第１皮膜８１と、心線接触予定部２６を除く部分（接点予定部２５を含む）の表面に形成された第２皮膜８２とからなる。このうち第１皮膜８１は、亜鉛合金からなる亜鉛層４と、錫又は錫合金からなる錫層５とがこの順に基材２上に積層されている。
【００４１】
接点予定部２５の表面に形成された第２皮膜８２においては、錫層５のみが積層されており、亜鉛層４は設けられていない。亜鉛層４は、端子１０として成形された後の表面（端子用部材２２の表面）の３０％以上８０％以下の面積率で存在するのが望ましい。
【００４２】
基材２は、銅又は銅合金からなるものであれば、特に、その組成が限定されるものではない。
【００４３】
下地層３は、厚さが０．１μｍ以上５．０μｍ以下で、ニッケル含有率は８０質量％以上である。この下地層３は、基材２から亜鉛層４や錫層５への銅の拡散を防止する機能がある。下地層３の厚みが０．１μｍ未満では銅の拡散を防止する効果に乏しく、５．０μｍを超えるとプレス加工時に割れが生じ易い。下地層３の厚さは、０．３μｍ以上２．０μｍ以下がより好ましい。
【００４４】
下地層３のニッケル含有率が８０質量％未満では、銅が亜鉛層４や錫層５へ拡散することを防止する効果が小さい。このニッケル含有率は９０質量％以上とするのがより好ましい。
【００４５】
次に、接点予定部２５を除く部分（心線接触予定部２６を含む）の表面に形成される第１皮膜８１について説明する。
【００４６】
前述したように、第１皮膜８１は、亜鉛層４と錫層５とが積層して形成されており、亜鉛層４の亜鉛が錫層５中に拡散している。このため、第１皮膜８１の錫層５は、腐食電位がアルミニウムに近く、アルミニウム線材と接触した場合の腐食の発生を抑えることができる。
【００４７】
亜鉛層４は、厚みが０．１μｍ以上５．０μｍ以下であり、亜鉛を含有する亜鉛合金からなる。この亜鉛層４は、亜鉛濃度が３０質量％以上９５％質量％以下であり、残部としてニッケル、鉄、マンガン、モリブデン、コバルト、カドミウム、鉛、錫のいずれかを１種以上含む。
【００４８】
これらニッケル、鉄、マンガン、モリブデン、コバルト、カドミウム、鉛、錫は、亜鉛層４自体の耐食性を向上させるために好適であり、亜鉛層４をこれらのいずれか１種以上を含む亜鉛合金で形成することにより、過剰な腐食環境に晒され錫層５が消失した際も、長く亜鉛層を保ち続け腐食電流の増大を防ぐことができる。
【００４９】
なお、ニッケル亜鉛合金又は錫亜鉛合金は亜鉛層４の耐食性を向上させる効果が高く、亜鉛層４は、ニッケル、錫のいずれか１種以上を含む亜鉛合金で形成することが特に好ましい。前述したように、亜鉛層４の亜鉛濃度は３０質量％以上９５質量％以下であり、ニッケル、鉄、マンガン、モリブデン、コバルト、カドミウム、鉛、錫のいずれか１種以上からなる添加物は、亜鉛層４中に５質量％以上含まれる。
【００５０】
この亜鉛層４の亜鉛濃度が３０質量％未満では、亜鉛層４の耐食性が悪化し、塩水等の腐食環境に晒された際に亜鉛層４が速やかに腐食消失して基材２が露出し、心線（アルミニウム線材）１２ａとの間で腐食を生じ易い。より好ましくは、亜鉛層４の亜鉛濃度は６５質量％以上である。一方、亜鉛層４の亜鉛濃度が９５質量％を超えると、錫層５への亜鉛の拡散が過剰になり、心線１２ａと端子１０との接触抵抗が上昇する。
【００５１】
この亜鉛層４の厚みが０．１μｍ未満では第１皮膜８１（錫層５）の表面の腐食電位を卑化する効果が乏しく、５．０μｍを超えるとプレス加工性が低下するため、端子１０へのプレス加工時に割れが発生するおそれがある。亜鉛層４の厚さは、０．３μｍ以上２．０μｍ以下がより好ましい。
【００５２】
第１皮膜８１の錫層５は、亜鉛濃度が０．４質量％以上１５質量％以下である。前述したように、第１皮膜８１の錫層５が亜鉛を含有していると、腐食電位を卑化してアルミニウム製の心線１２ａを防食する効果があるが、この錫層５の亜鉛濃度が０．４質量％未満では腐食電位を卑化して心線１２ａを防食する効果が乏しく、１５質量％を超えると錫層５の耐食性が著しく低下するため腐食環境に曝されると錫層５が腐食され、第１皮膜８１と心線１２ａとの接触抵抗が悪化するおそれがある。この第１皮膜８１の錫層５は、厚みが０．８μｍ以上６．０μｍ以下の場合において、亜鉛濃度が０．６質量％以上６．０質量％以下とすることがより好ましい。
【００５３】
第１皮膜８１の錫層５の厚みは０．８μｍ以上６．０μｍ以下が好ましい。この錫層５の厚みが０．８μｍ未満では、錫層５の厚みは薄過ぎて、はんだ濡れ性が低下し、接触抵抗の低下を招くおそれがある。一方、錫層５の厚みが６．０μｍを超えると、錫層５の厚みが厚過ぎて、第１皮膜８１の表面の動摩擦係数の増大を招き、心線接触予定部２６においてコネクタ等での使用時の着脱抵抗が大きくなる傾向にある。
【００５４】
第１皮膜８１の錫層５中の錫又は錫合金の平均結晶粒径は、０．５μｍ以上８．０μｍ以下が好ましく、１．２μｍ以上３．０μｍ以下が特に好ましい。第１皮膜８１の錫層５中の亜鉛は亜鉛層４から錫結晶粒界を経由して錫層５中に分散（拡散）されるが、錫層５中の錫又は錫合金の平均結晶粒径が微細（平均結晶粒径０．５μｍ以上８．０μｍ以下）であると、亜鉛の拡散量が増すため、防食効果を高められる。また、腐食環境に晒されて錫層５中の亜鉛濃度が低下した際も亜鉛が継続的に供給されるため、防食効果の持続力も高めることができる。
【００５５】
錫層５中の錫又は錫合金の平均結晶粒径が０．５μｍ未満では、粒界密度が高すぎて亜鉛の拡散が過剰となり、錫層５の耐食性が低下する。このため、腐食環境に曝された際に錫層５が腐食され、心線１２ａとの接触抵抗が悪化（上昇）するおそれがある。一方、錫層５中の錫又は錫合金の平均結晶粒径が８．０μｍを超えると、亜鉛の拡散が不足して、心線１２ａを防食する効果が乏しくなる。
【００５６】
以上の層構成を有する第１皮膜８１は、前述したように、接点予定部２５を除く部分の表面に存在している。前述したように、この亜鉛層４を有する第１皮膜８１は、アルミニウム製の心線１２ａと接触する心線接触予定部２６に存在している必要があるが、これら以外の部分では、必ずしも亜鉛層４が存在している必要はない。しかし、異種金属接触腐食では離れた部位からも腐食電流が回りこんでくるため、亜鉛層４が存在している部位の比率が高い方が望ましく、端子１０として成形されたときの表面全体の３０％以上８０％以下の面積率で、亜鉛層４が存在するのが望ましい。
【００５７】
接点予定部２５に形成された第２皮膜８２においては、亜鉛層４を有さず、錫層５のみが存在する。第２皮膜８２の錫層５の表面に亜鉛が存在すると、高温高湿環境下において亜鉛の腐食生成物が堆積し、接点としての接続信頼性が損なわれることがある。このため、接点予定部２５の第２皮膜８２においては、亜鉛層４を有しない構造とすることで、高温高湿環境下に曝された際も接触抵抗の上昇を備えることができる。なお、基材２と第２皮膜８２との間に設けられた下地層３の組成や膜厚等は、接点予定部２５を除く部分の表面に存在する基材２と第１皮膜８１との間に形成される下地層３を構成するものと同じである。
【００５８】
第１皮膜８１及び第２皮膜８２の錫層５は、純錫が最も好ましいが、亜鉛、ニッケル、銅等を含む錫合金としてもよい。
【００５９】
なお、第１皮膜８１と第２皮膜８２の表面、すなわち錫層５の表面には、亜鉛や錫の酸化物層が形成される。
【００６０】
次に、この防食端子材１の製造方法について説明する。
【００６１】
基材２として、銅又は銅合金からなる板材を用意する。この板材に裁断、穴明け等の加工を施すことにより、図２に示すような、キャリア部２１に複数の端子用部材２２を連結部２３を介して連結されてなるストリップ材に成形する。
【００６２】
そして、このストリップ材に脱脂、酸洗等の処理をすることによって表面を清浄にした後、その全面に下地層３を形成するためのニッケル又はニッケル合金めっきを施す。さらにその後、接点予定部２５をマスク（図示略）によって覆い、その状態で亜鉛層４を形成するための亜鉛合金めっきを施し、マスクを外して、全面に錫層５を形成するための錫又は錫合金めっきを施す。
【００６３】
基材２の表面に下地層３を形成するためのニッケル又はニッケル合金めっきは緻密なニッケル主体の膜が得られるものであれば特に限定されず、公知のワット浴やスルファミン酸浴、クエン酸浴などを用いて電気めっきにより形成することができる。ニッケル合金めっきとしてはニッケルタングステン（Ｎｉ−Ｗ）合金、ニッケルリン（Ｎｉ−Ｐ）合金、ニッケルコバルト（Ｎｉ−Ｃｏ）合金、ニッケルクロム（Ｎｉ−Ｃｒ）合金、ニッケル鉄（Ｎｉ−Ｆｅ）合金、ニッケル亜鉛（Ｎｉ−Ｚｎ）合金、ニッケルボロン（Ｎｉ−Ｂ）合金などを利用することができる。
【００６４】
防食端子１０へのプレス曲げ性と銅に対するバリア性を勘案すると、スルファミン酸浴から得られる純ニッケルめっきが望ましい。
【００６５】
亜鉛層４を形成する方法は特に限定されないが、生産性の観点からは電解めっき法を用いることが好ましい。亜鉛合金めっきは、緻密な膜を所望の組成で得られるものであれば特に限定されず、公知の硫酸塩浴や塩化物浴、ジンケート浴などを用いることができる。亜鉛合金めっきとしては、亜鉛錫合金めっきであればクエン酸などを含む錯化剤浴を用いることができ、亜鉛ニッケル合金めっきであれば硫酸塩浴、塩化物浴、アルカリ浴を用いることができ、亜鉛コバルト合金めっきであれば硫酸塩浴を用いることができ、亜鉛マンガン合金めっきであればクエン酸含有硫酸塩浴を用いることができ、亜鉛モリブデンめっきであれば硫酸塩浴を用いて成膜できる。これらのめっきは、図示は省略するが、接点予定部２５をマスキングテープ等のマスクで予め覆っておき、接点予定部２５を除く部分に形成する。また、めっき法の他にも、蒸着法を用いることも可能である。
【００６６】
錫層５を形成するための錫又は錫合金めっきは、公知の方法により行うことができるが、錫層５中の錫又は錫合金の平均結晶粒径を最適な値に制御するため、例えば有機酸浴（例えばフェノールスルホン酸浴、アルカンスルホン酸浴又はアルカノールスルホン酸浴）、硼フッ酸浴、ハロゲン浴、硫酸浴、ピロリン酸浴等の酸性浴、或いはカリウム浴やナトリウム浴等のアルカリ浴を用いて電気めっきすることができる。図示は省略するが、錫又は錫合金めっきは、接点予定部２５からマスクを外して、接点予定部２５及び心線接触予定部２６を含む全面に施す。
【００６７】
錫層５中の錫又は錫合金の平均結晶粒径を０．８μｍ以下に制御する場合、平均結晶粒径を微細化する添加剤としてホルマリン、ベンズアルデヒド、ナフトアルデヒドなどのアルデヒド類や、メタクリル酸、アクリル酸といった不飽和炭化水素化合物を添加するとよい。
【００６８】
常温（２５℃）で亜鉛層４と錫層５の相互拡散を進行させるためには、亜鉛めっき層の表面を清浄な状態にしてから錫めっき層を積層することが肝要である。亜鉛めっき層の表面には水酸化物や酸化物が速やかに形成されるため、めっき処理により連続成膜する場合には、水酸化物や酸化物を除くために、水酸化ナトリウム水溶液や塩化アンモニウム水溶液で洗浄してから直ちに錫めっき層を成膜するとよい。なお、蒸着等の乾式法で錫層を成膜する際には、亜鉛層表面をアルゴンスパッタ処理によりエッチングしてから錫層を成膜するとよい。
【００６９】
このようにして、基材２の上にニッケル又はニッケル合金めっき、亜鉛合金めっき、錫又は錫合金めっきをこの順序で施した後、熱処理を施す。
【００７０】
この熱処理は、素材の表面温度が３０℃以上１９０℃以下となる温度で加熱する。この熱処理により、接点予定部２５以外の部分では、亜鉛めっき層中の亜鉛が錫めっき層内および錫めっき層上に拡散する。亜鉛の拡散は速やかに起こるため、３０℃以上の温度に２４時間以上晒すとよい。ただし、亜鉛合金は溶融錫をはじき、錫層５に錫はじき箇所を形成するため、１９０℃を超える温度には加熱しない。また、１６０℃を超えて長時間晒すと逆に錫が亜鉛層４側に拡散し、錫層５への亜鉛の拡散を阻害するおそれがある。このため、より好ましい条件としては、加熱温度が３０℃以上１６０℃以下、保温時間が３０分以上６０分以下である。
【００７１】
このようにして製造された防食端子材１は、全体としては基材２の上にニッケル又はニッケル合金からなる下地層３が形成され、マスクにより覆っておいた接点予定部２５においては下地層３の上に錫層５が形成されており、接点予定部２５以外の部分では下地層３の上に亜鉛層４、錫層５が形成される。また、これらの皮膜８の錫層５の表面に酸化物層が薄く形成されている。
【００７２】
そして、プレス加工等によりストリップ材のまま図３に示す端子の形状に加工され、連結部２３が切断されることにより、防食端子１０に形成される。
【００７３】
図４は電線１２に防食端子１０をかしめた端末部構造を示しており、心線かしめ部１３付近が電線１２の心線１２ａに直接接触する。
【００７４】
この防食端子１０は、心線接触予定部２６においては、錫層５中に、錫よりもアルミニウムと腐食電位が近い亜鉛を含有していることから、この心線接触予定部２６における錫層５の腐食電位がアルミニウムに近くなっている。このため、アルミニウム製の心線（アルミニウム線材）１２ａの腐食を防止する効果が高く、心線接触予定部２６が心線１２ａに圧着された状態であっても、異種金属接触腐食の発生を有効に防止することができる。この場合、図２のストリップ材の状態でめっき処理し、熱処理したことから、防食端子１０の端面も連結部２３で連結されていたわずかな部分を除き基材２が露出していないので、優れた防食効果を発揮することができる。
【００７５】
しかも、錫層５の下に亜鉛層４が形成されているので、万一、摩耗等により錫層５の全部又は一部が消失した場合でも、その下の亜鉛層４はアルミニウムと腐食電位が近いので、異種金属接触腐食の発生を確実に抑えることができる。
【００７６】
一方で、接点予定部２５の第２皮膜８２においては、錫層５の下に亜鉛層４を有しないので、高温高湿環境に曝された際も接触抵抗の上昇を抑えることができる。
【００７７】
なお、本発明は上記実施形態に限定されることはなく、本発明の趣旨を逸脱しない範囲において種々の変更を加えることが可能である。
【００７８】
例えば、先の実施形態では、接点予定部２５に亜鉛層４を形成しない方法として、実施形態では接点予定部２５をマスクで覆った状態で亜鉛合金めっきを施したが、接点予定部２５を含む全面に亜鉛合金めっきを施し、部分エッチングにより接点予定部２５の亜鉛合金めっき層を除去する方法としてもよい。
【００７９】
先の実施形態では、皮膜８の最表面が錫層５により形成されているが、図５に示すように、接点予定部２５以外の部分において、錫層５の上に表面金属亜鉛層６が形成されていてもよい。この表面金属亜鉛層６は、前述した熱処理によって、亜鉛合金めっき層中の亜鉛が錫めっき層を経由して表面に拡散することにより錫層５の表面に形成される層であり、錫層５の下に設けられて第１皮膜８１を構成する亜鉛層４とは異なる。したがって、前述した亜鉛層４の面積率には、この表面金属亜鉛層６の面積による比率は含まれない。第１皮膜８１の表面が表面金属亜鉛層６により形成されるので、アルミニウム製の心線１２ａとの接触による腐食の発生をより確実に抑えることができる。なお、表面金属亜鉛層６の上には薄く酸化物層７が形成される。
【００８０】
表面金属亜鉛層６は、亜鉛合金めっき層からの拡散によって形成される他、錫層５の表面に亜鉛めっきを施すことにより形成してもよい。この亜鉛めっきは公知の方法により行うことができるが、例えばジンケート浴、硫酸塩浴、塩化亜鉛浴、シアン浴を用いて電気めっきすることができる。
【実施例】
【００８１】
基材としてＣ１０２０の銅板を用い、この銅板を図２に示すストリップ材に打抜いて、脱脂、酸洗した後、下地層を形成する場合にはニッケルめっきを行い、その後、図２の接点予定部２５を除き、亜鉛合金めっきを施した。さらに、その後、全面に錫めっきを施した。そして、そのめっき層付銅板に３０℃〜１９０℃の温度で１時間以上３６時間以下の範囲内で熱処理をして、表１に示す防食端子材の試料１〜１６を得た。【００８２】
比較例として、心線接触予定部に亜鉛めっきを施す際に、短時間、低電流密度で亜鉛層を形成した試料１８、接点予定部をマスクで覆うことなく、全面に亜鉛めっきを施して、接点予定部にも亜鉛層を形成した試料１９、及び、接点予定部以外の部分も含めて亜鉛めっきを実施せず、銅板を脱脂、酸洗した後、ニッケルめっき、錫めっきの順に施した試料１７も作製した。【００８３】
主なめっきの条件は以下のとおりとし、亜鉛層の亜鉛濃度（亜鉛含有率）はめっき液中の亜鉛イオンと添加金属元素イオンの比率を変量して調整した。なお、各添加金属元素の含有量は、表１において各添加金属元素の末尾の欄括弧内に比率（質量％）を記載した。【００８４】
下記の亜鉛ニッケル合金めっき条件は、ニッケル含有率が１５質量％となる例である。また、試料１〜１３，１７〜１９は下地層３としてのニッケルめっきを施さなかったが、試料１４〜１６はニッケルめっきを施して下地層３を形成した。【００８５】
＜ニッケルめっき条件＞
・めっき浴組成
スルファミン酸ニッケル：３００ｇ／Ｌ
塩化ニッケル：５ｇ／Ｌ
ホウ酸：３０ｇ／Ｌ
・浴温：４５℃
・電流密度：５Ａ／ｄｍ２【００８６】
＜亜鉛めっき条件＞
・めっき浴組成
硫酸亜鉛七水和物：２５０ｇ／Ｌ
硫酸ナトリウム：１５０ｇ／Ｌ
・ｐＨ＝１．２
・浴温：４５℃
・電流密度：５Ａ／ｄｍ２【００８７】
＜亜鉛ニッケル合金めっき条件＞
・めっき浴組成
硫酸亜鉛七水和物：７５ｇ／Ｌ
硫酸ニッケル六水和物：１８０ｇ／Ｌ
硫酸ナトリウム：１４０ｇ／Ｌ
・ｐＨ＝２．０
・浴温：４５℃
・電流密度：５Ａ／ｄｍ２【００８８】
＜錫亜鉛合金めっき条件＞
・めっき浴組成
硫酸錫（ＩＩ）：４０ｇ／Ｌ
硫酸亜鉛七水和物：５ｇ／Ｌ
クエン酸三ナトリウム：６５ｇ／Ｌ
非イオン性界面活性剤：１ｇ／Ｌ
・ｐＨ＝５．０
・浴温：２５℃
・電流密度：３Ａ／ｄｍ２【００８９】
＜亜鉛マンガン合金めっき条件＞
・めっき浴組成
硫酸マンガン一水和物：１１０ｇ／Ｌ
硫酸亜鉛七水和物：５０ｇ／Ｌ
クエン酸三ナトリウム：２５０ｇ／Ｌ
・ｐＨ＝５．３
・浴温：３０℃
・電流密度：５Ａ／ｄｍ２【００９０】
＜亜鉛モリブデン合金めっき条件＞
・めっき浴組成
七モリブデン酸六アンモニウム（ＶＩ）：１ｇ／Ｌ
硫酸亜鉛七水和物：２５０ｇ／Ｌ
クエン酸三ナトリウム：２５０ｇ／Ｌ
・ｐＨ＝５．３
・浴温：３０℃
・電流密度：５Ａ／ｄｍ２【００９１】
＜錫めっき条件＞
・めっき浴組成
メタンスルホン酸錫：２００ｇ／Ｌ
メタンスルホン酸：１００ｇ／Ｌ
光沢剤
・浴温：２５℃
・電流密度：５Ａ／ｄｍ２【００９２】
得られた各試料について、亜鉛層及び錫層のそれぞれの厚み、亜鉛層及び錫層中の亜鉛濃度、錫層の平均結晶粒径、亜鉛層の面積率をそれぞれ測定した。【００９３】
亜鉛層の厚みは、走査イオン顕微鏡により断面を観察することにより測定した。また、亜鉛層の亜鉛濃度は、セイコーインスツル株式会社製の集束イオンビーム装置：ＦＩＢ（型番：ＳＭＩ３０５０ＴＢ）を用いて、試料を１００ｎｍ以下に薄化した観察試料を作製し、この観察試料を日本電子株式会社製の走査透過型電子顕微鏡：ＳＴＥＭ（型番：ＪＥＭ−２０１０Ｆ）を用いて、加速電圧２００ｋＶで観察を行い、ＳＴＥＭに付属するエネルギー分散型Ｘ線分析装置：ＥＤＳ（Ｔｈｅｒｍｏ社製）を用いて測定した。膜厚方向に等間隔に５点測定した値の平均値を亜鉛濃度とした。【００９４】
錫層中の亜鉛濃度は日本電子株式会社製の電子線マイクロアナライザー：ＥＰＭＡ（型番ＪＸＡ−８５３０Ｆ）を用いて、加速電圧６．５Ｖ、ビーム径φ３０μｍとし、試料表面を測定した。【００９５】
錫層中の錫及び錫合金の平均結晶粒径については、集束イオンビーム（ＦＩＢ）により断面加工し、測定した走査イオン顕微鏡（ＳＩＭ）像を用いて表面と平行に５μｍ分の長さになる線を引き、その線が結晶粒界と交わった数を用いて線分法により求めた。【００９６】
【表１】
2019087926.tif 000003
【００９７】
得られた試料１〜１９を０９０型（自動車業界で慣用されている端子の規格による呼称）のメス端子に成形し、純アルミニウム線材をかしめ、各端子について、腐食環境放置後および高温高湿環境放置後の純アルミニウム線材とメス端子間の接触抵抗、高熱環境放置後のメス端子に別途用意したオス端子を嵌合接続した際の端子間の接触抵抗を測定した。【００９８】
＜腐食環境放置試験＞
純アルミニウム線材をかしめた０９０型のメス端子を、２３℃の５％塩化ナトリウム水溶液に２４時間浸漬後、８５℃、８５％ＲＨの高温高湿下に２４時間放置した。その後、純アルミニウム線材と端子間の接触抵抗を四端子法により測定した。電流値は１０ｍＡとした。【００９９】
＜高温高湿環境試験＞
純アルミニウム線材をかしめた０９０型のメス端子を、８５℃、８５％ＲＨに９６時間放置した。その後、純アルミニウム線材と端子間の接触抵抗を四端子法により測定した。電流値は１０ｍＡとした。【０１００】
＜高熱環境放置試験＞
純アルミニウム線をかしめた０９０型のメス端子を１５０℃に５００時間放置した。その後、錫めっきを有する０９０型のオス端子を嵌合し、端子間の接触抵抗（抵抗値）を四端子法により測定した。【０１０１】
これらの結果を表２に示す。【０１０２】
【表２】
2019087926.tif 000004
【０１０３】
表２の結果から、アルミニウム製の心線（アルミニウム線材）が接触する部分（心線接触予定部）に、亜鉛合金からなる亜鉛層の厚みが０．１μｍ以上５．０μｍ以下、亜鉛濃度が３０質量％以上９５質量％以下で形成された試料１〜１６は、試料１７〜１９と比べて、優れた防食性を有することがわかる。基材と皮膜との間にニッケルの下地層を有する試料１４〜１６は試料１〜１６のなかで最も優れた防食性を有している。【０１０４】
亜鉛層の端子として成形された後の表面に対する面積率が３０％以上であった試料９〜１６は、試料１〜８と比較して腐食環境放置試験後の抵抗値が低く抑えられた。このうち、心線接触予定部の錫層中の錫又は錫合金の平均結晶粒径が０．５μｍ以上８．０μｍ以下の範囲であった試料１０〜１６は、錫の結晶粒径を最適な大きさに制御したため、錫層中への亜鉛の拡散量が最適に制御され、腐食環境放置試験における抵抗値の上昇がより抑えられている。心線接触予定部の錫層の厚みが０．８μｍ以上６．０μｍ以下であり、亜鉛濃度が０．４質量％以上１５質量％以下であった試料１２〜１６は、腐食環境放置試験における抵抗値の上昇が試料１〜１１と比較してより一層抑えられている。基材と亜鉛層との間にニッケルまたはニッケル合金からなる下地層が形成された試料１４〜１６は高熱環境放置後の抵抗値の上昇が他の試料と比較して抑えられている。【０１０５】
これに対して、比較例の試料１７は、心線接触予定部に亜鉛層を有していなかったため、腐食環境放置試験で激しい腐食が認められ、抵抗値が著しく増加した。また、試料１８は、心線接触予定部の亜鉛層の膜厚との亜鉛濃度が適切でなかったため、高温高湿環境放置、高熱環境放置、腐食環境放置試験後で抵抗値が増大した。試料１９は、接点予定部に亜鉛層を有し、亜鉛層の膜厚との亜鉛濃度が適切でなかったため、高温高湿環境放置、高熱環境放置、腐食環境放置試験後で抵抗値が増大した。
【産業上の利用可能性】
【０１０６】
アルミニウム線材からなる電線の端末に圧着される端子として、銅又は銅合金基材を用いた腐食防止効果の高い防食端子材、その防食端子材からなる防食端子、並びにその防食端子を用いた電線端末部構造を提供できる。
【符号の説明】
【０１０７】
１  防食端子材
２  基材
３  下地層
４  亜鉛層
５  錫層
６  表面金属亜鉛層
７  酸化物層
８  皮膜
８１  第１皮膜
８２  第２皮膜
１０  防食端子
１１  接続部
１１ａ  ばね片
１２  電線
１２ａ  心線（アルミニウム線材）
１２ｂ  被覆部
１３  心線圧着部
１４  被覆圧着部
２５  接点予定部
２６  心線接触予定部
【図１】
2019087926.tif 000005
【図２】
2019087926.tif 000006
【図３】
2019087926.tif 000007
【図４】
2019087926.tif 000008
【図５】
2019087926.tif 000009
【国際調査報告】
2019087926.tif 000010
2019087926.tif 000011
2019087926.tif 000012
2019087926.tif 000013